(57)【要約】【課題】  本発明は、再利用可能で循環（生分解）可能な天然材料のみを使用し、材料の調整（配合比率等）、製造条件（温度等）等を設定することにより、固形燃料として好適に利用できるペレットの提供を課題とする。【解決手段】  本発明に係る燃料用ペレットは、原料粉を成形してなる燃料用ペレットであって、主材としての木粉からなる主原料粉と、前記原料粉に混合される杉の葉の粉体からなる副原料粉と、前記主原料粉及び副原料粉に混合される、粒状または粉状のタンニンからなる結合剤とを含む。この燃料用ペレットは、前記主原料粉、副原料粉及び結合剤を混合した混合材料を略球状に一体成形してなる木粉からなる原料粉を成形してなる。【選択図】図１
2010270279.tif 000002
【特許請求の範囲】
【請求項１】
原料粉を成形してなる燃料用ペレットであって、
主材としての木粉からなる主原料粉と、
前記原料粉に混合される杉の葉の粉体からなる副原料粉と、
前記主原料粉及び副原料粉に混合される、粒状または粉状のタンニンからなる結合剤とを含み、
前記主原料粉、副原料粉及び結合剤を混合した混合材料を略球状に一体成形してなることを特徴とする燃料用ペレット。
【請求項２】
原料粉を成形してなる燃料用ペレットであって、
主材としての粒状または粉状の牛糞からなる原料粉と、
前記原料粉に混合される、粒状または粉状のタンニンからなる結合剤とを含み、
前記原料粉及び結合剤を混合した混合材料を略球状に一体成形してなることを特徴とする燃料用ペレット。
【発明の詳細な説明】
【技術分野】
【０００１】
本発明は、木粉や牛糞等の廃棄物からなる原料粉を結合剤（バインダー）により結合して製造された燃料用ペレットに関する。
【背景技術】
【０００２】
従来、この種の技術として、例えば、特許文献１に記載の技術がある。
【０００３】
特許文献１には、バインダーとして生分解性樹脂を含有する木粉ペレットに関し、製材所や木製品の加工場で生ずるおがくずや木片を当該工場内で成形材料として再生可能にする樹脂含有木粉ペレットが開示されている（要約参照）。
【０００４】
特許文献１は、製材所や木材加工工場において、当該工場内で生ずるおがくずや木片を、木片は長さないし直径が数ｍｍ以下となる程度に破砕して乾燥し、この乾燥したおがくずないし破砕木材を粉砕機で粒径０．２ｍｍ以下、好ましくは０．１ｍｍ以下に粉砕して木粉とし、得られた木粉と生分解性樹脂とを均一に混合し、好ましくは非イオン系界面活性剤及び架橋剤を添加して、ペレット製造機で木粉を生分解性樹脂で結合したペレットを得る（要約）。これにより、製材所や木製品の加工場で生ずるおがくずや木片を当該工場内で成形材料として再生することが技術的にも経済的にも容易に可能になるという効果があるとしている（段落００１８）。
【先行技術文献】
【特許文献】
【０００５】
【特許文献１】特開２００３−１１９３９１号公報
【発明の概要】
【発明が解決しようとする課題】
【０００６】
しかし、特許文献１に記載の技術は、製材所や木製品の加工場において、木材の加工時に生ずるおがくずや木片を当該工場内で容易に環境を汚染しない安価な成形材料として再生させることが可能な技術手段を得ることのみを課題としているものであり（発明が解決しようとする課題）、ペレットを固形燃料として好適に利用することまで課題としたものではない。即ち、特許文献１に記載の技術は、固形燃料としての機能（熱量や燃焼効率等）を十分に発揮することができない可能性がある。また、特許文献１に記載の技術は、当該ペレットの燃焼後に発生する残渣（埃、燃焼灰等）について課題としたものではない。即ち、燃焼後に発生する残渣の処理について考慮したものではなく、残渣の処理作業により手間を要する可能性がある。
【０００７】
そこで、本発明は、再利用可能で循環（生分解）可能な天然材料のみを使用し、材料の調整（配合比率等）、製造条件（温度等）等を設定することにより、固形燃料として好適に利用できるペレットの提供を課題とする。
【課題を解決するための手段】
【０００８】
請求項１に係る燃料用ペレットは、原料粉を成形してなる燃料用ペレットであって、主材としての木粉からなる主原料粉と、前記原料粉に混合される杉の葉の粉体からなる副原料粉と、前記主原料粉及び副原料粉に混合される、粒状または粉状のタンニンからなる結合剤とを含む。この燃料用ペレットは、前記主原料粉、副原料粉及び結合剤を混合した混合材料を略球状に一体成形してなる木粉からなる原料粉を成形してなる。
【０００９】
請求項２に係る燃料用ペレットは、原料粉を成形してなる燃料用ペレットであって、主材としての粒状または粉状の牛糞からなる原料粉と、前記原料粉に混合される、粒状または粉状のタンニンからなる結合剤とを含む。この燃料用ペレットは、前記原料粉及び結合剤を混合した混合材料を略球状に一体成形してなる。
【発明の効果】
【００１０】
請求項１に係る燃料用ペレットは、前記主原料粉及び副原料粉からなる原料粉が、結合材（バインダ）を混入することにより、互いに結合して一体化される。したがって、前記結合材（バインダ）は、タンニンの粒子または粉体であるため、原料粉が互いに強固に結合されて所定形状を維持すると共に、タンニン自体が高い燃焼カロリーを有して原料粉自体の燃料カロリーを補充する。特に、今のところ利用用途が殆どない廃棄物として杉の葉の粉体からなる副原料粉を混入することにより、廃棄物を有効利用しつつ、杉の葉が有する高い燃焼カロリーにより、主原料の木粉の燃焼カロリー及び結合剤としてのタンニンの燃料カロリーとあいまって、燃料用ペレット全体の燃焼カロリーを大幅に増大することができ、固形燃料として好適に利用することができる。
【００１１】
請求項２に係る燃料用ペレットは、今のところ利用用途が殆どない牛糞を原料粉として、結合剤を混入して所定形状に成形してなる。したがって、前記結合材（バインダ）は、タンニンの粒子または粉体であるため、原料粉が互いに強固に結合されて所定形状を維持すると共に、タンニン自体が高い燃焼カロリーを有して原料粉自体の燃料カロリーを補充する。特に、今のところ利用用途が殆どない廃棄物として牛糞の粉体または粒体からなる原料粉を主原料乃至主材として使用することにより、廃棄物を有効利用しつつ、牛糞が有する高い燃焼カロリーにより、結合剤としてのタンニンの燃料カロリーとあいまって、燃料用ペレット全体の燃焼カロリーを大幅に増大することができ、固形燃料として好適に利用することができる。
【図面の簡単な説明】
【００１２】
【図１】図１は本発明の実施の形態１に係る燃料用ペレットの結合構造を模式的に示す説明図である。
【図２】図２は本発明の実施の形態２に係る燃料用ペレットの結合構造を模式的に示す説明図である。
【発明を実施するための形態】
【００１３】
以下、本発明を実施するための形態（以下、実施の形態という）を説明する。なお、各実施の形態を通じ、同一の部材、要素または部分には同一の符号を付して、その説明を省略する。
【００１４】
実施の形態１
実施の形態１に係る燃料用ペレットは、主に建設廃材等としての木粉を含む原料粉を成形してなる燃料用ペレットである。具体的には、実施の形態１に係る燃料用ペレットは、主材としての木粉からなる主原料粉１と、前記原料粉に混合される杉の葉の粉体からなる副原料粉２と、前記主原料粉及び副原料粉に混合される、粒状または粉状のタンニンからなる結合剤３とを含む。この燃料用ペレットは、主原料粉１、副原料粉２及び結合剤３を混合した混合材料を略球状に一体成形してなる木粉からなる原料粉を成形してなる。このとき、主原料粉１は、副原料粉２を含んだ状態で、結合して一体化し、結合剤３を介して一定の形状をなす。なお、主原料粉１、副原料粉２及び結合剤３は所定比率で配合され、所定の条件により製造される。
【００１５】
実施の形態１に係る燃料用ペレットは、前記主原料粉及び副原料粉からなる原料粉が、結合材（バインダ）を混入することにより、互いに結合して一体化される。したがって、前記結合材（バインダ）は、タンニンの粒子または粉体であるため、原料粉が互いに強固に結合されて所定形状を維持すると共に、タンニン自体が高い燃焼カロリーを有して原料粉自体の燃料カロリーを補充する。特に、今のところ利用用途が殆どない廃棄物として杉の葉の粉体からなる副原料粉を混入することにより、廃棄物を有効利用しつつ、杉の葉が有する高い燃焼カロリーにより、主原料の木粉の燃焼カロリー及び結合剤としてのタンニンの燃料カロリーとあいまって、燃料用ペレット全体の燃焼カロリーを大幅に増大することができ、固形燃料として好適に利用することができる。
【００１６】
実施の形態２
実施の形態２に係る燃料用ペレットは、主に廃棄物としての牛糞を含む原料粉を成形してなる燃料用ペレットである。具体的には、実施の形態２に係る燃料用ペレットは、主材としての粒状または粉状の牛糞からなる原料粉１１と、前記原料粉に混合される、粒状または粉状のタンニンからなる結合剤３とを含む。この燃料用ペレットは、原料粉１１及び結合剤３を混合した混合材料を略球状に一体成形してなる。このとき、原料粉１１は結合して一体化し、結合剤３を介して一定の形状をなす。なお、原料粉１１及び結合剤３は所定比率で配合され、所定の条件により製造される。
【００１７】
実施の形態２に係る燃料用ペレットは、今のところ利用用途が殆どない牛糞を原料粉として、結合剤を混入して所定形状に成形してなる。したがって、前記結合材（バインダ）は、タンニンの粒子または粉体であるため、原料粉が互いに強固に結合されて所定形状を維持すると共に、タンニン自体が高い燃焼カロリーを有して原料粉自体の燃料カロリーを補充する。特に、今のところ利用用途が殆どない廃棄物として牛糞の粉体または粒体からなる原料粉を主原料乃至主材として使用することにより、廃棄物を有効利用しつつ、牛糞が有する高い燃焼カロリーにより、結合剤としてのタンニンの燃料カロリーとあいまって、燃料用ペレット全体の燃焼カロリーを大幅に増大することができ、固形燃料として好適に利用することができる。
【００１８】
本発明のペレットについて実施した試験結果を説明する。本発明に係るペレットとしての木材と杉の葉とのブレンド材における総発熱量は、Ｎ＝１のとき２０６０４｛４９２２｝、Ｎ＝２のとき２０８０２｛４９６９｝である。なお、試験は、「総発熱量：ＪＩＳ  Ｚ  ７３０２−２：１９９９  廃棄物固形化燃料−第２部：発熱量試験方法  熱量計  島津−燃研式自動ボンベ熱量計ＣＡ・４ＡＪ」に準拠した。
【００１９】
試験内容をまとめると以下のとおりである。
試験実施日：平成２１年５月１５日
試験期間：財団法人化学物質評価研究機構名古屋事業所
受付日：平成２１年５月７日
受付Ｎｏ．３２２−０９−０１１０
試料：木材＋杉の葉ブレンド材
試験項目及び方法
総発熱量：ＪＩＳ  Ｚ  ７３０２−２：１９９９  廃棄物固形化燃料−第２部：発熱量試験方法  熱量計  島津−燃研式自動ボンベ熱量計ＣＡ・４ＡＪ、による。
試験結果
試料：木材＋杉の葉ブレンド材
総発熱量：
Ｎ＝１  ２０６０４｛４９２２｝
Ｎ＝２  ２０８０２｛４９６９｝
※  値は、無水ベース換算値
【００２０】
本発明の燃料ペレットによれば、特殊な製造方法により、半球状の外殻内に原料粉や結合剤を充填する構成とするため、全体が、球状の２層構造となり、従来の短棒状の燃料ペレットと比較して、残渣（ほこり）が出ることがない一方、燃焼カロリーは飛躍的に向上することができる。また、全体が球状となるため、自働供給し易く、また、表面積も大きくかくほすることができる。なお、直径としては、約７．５ｍｍ程度とすることが好ましい。
【００２１】
また、本発明の杉粉を副原料として充填した燃料用ペレットによる燃焼カロリー（熱量カロリー）を測定したところ、従来は４０００ｋｃａｌ程度であったのが、本発明では４９００ｋｃａｌ以上となり、従来と比較して熱量が２０パーセント以上上昇した。
【符号の説明】
【００２２】
１  主原料粉
２  副原料粉
３  結合剤
１１  原料粉（牛糞）
【図１】
2010270279.tif 000003
【図２】
2010270279.tif 000004